【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
少なくとも１つのエチレン／α−オレフィン共重合体を含む弾性フィルムおよびラミネートにおける使用に適した組成物であって、
前記エチレン／α−オレフィン共重合体が、少なくとも５０モルパーセントのエチレンを含むブロックコポリマーであり、
（ａ）約１．７〜約３．５のＭｗ／Ｍｎ、少なくとも１つの融点Ｔｍ（℃）、および密度ｄ（ｇ／ｃｍ3）を有し、ここで、このＴｍおよびｄの数値が以下の関係に相当する：
Ｔｍ＞−２００２．９＋４５３８．５（ｄ）−２４２２．２（ｄ）2；または、
（ｂ）約１．７〜約３．５のＭｗ／Ｍｎを有し、かつ融解熱ΔＨ（Ｊ／ｇ）、および最高のＤＳＣピークと最高のＣＲＹＳＴＡＦピークとの間の温度差として定義される、デルタ量ΔＴ（℃）によって特徴付けられ、ここで、このΔＴおよびΔＨの数値が以下の関係を有し、
ΔＨがゼロより大きくかつ最大１３０Ｊ／ｇまでの場合、
ΔＴ＞−０．１２９９（ΔＨ）＋６２．８１
ΔＨが１３０Ｊ／ｇより大きい場合、
ΔＴ≧４８℃
ここで前記ＣＲＹＳＴＡＦピークが累積ポリマーの少なくとも５パーセントを用いて決定され、かつ前記ポリマーの５パーセント未満が特定可能なＣＲＹＳＴＡＦピークを有するならば、前記ＣＲＹＳＴＡＦ温度は３０℃である；または、
（ｃ）前記エチレン／α−オレフィン共重合体の圧縮成形フィルムで測定された、３００パーセントのひずみかつ１サイクルでの弾性回復率Ｒｅ（パーセント）によって特徴付けられ、かつ密度ｄ（ｇ／ｃｍ3）を有し、ここで、前記エチレン／α−オレフィン共重合体が実質的に架橋相を有さない場合、前記Ｒｅおよびｄの数値が以下の関係を満たす：
Ｒｅ＞１４８１−１６２９（ｄ）；または、
（ｄ）ＴＲＥＦを用いて分画される場合、４０℃と１３０℃との間で溶出する分子画分であって、前記同じ温度の間で溶出する比較対象となるランダムエチレン共重合体画分のコモノマーモル含量よりも少なくとも５パーセント高いコモノマーモル含量を有することを特徴とする分子画分を有し、ここで、前記比較対象となるランダムエチレン共重合体が同じコモノマー（単数または複数）を有し、かつメルトインデックス、密度、およびコモノマーモル含量（ポリマー全体に基づく）を前記エチレン／α−オレフィン共重合体のものの１０パーセント以内で有する；または、
（ｅ）２５℃での貯蔵弾性率Ｇ’（２５℃）および１００℃での貯蔵弾性率Ｇ’（１００℃）を有し、前記Ｇ’（２５℃）対Ｇ’（１００℃）の比が、約１：１から約９：１の範囲である；
ここで、前記エチレン／α−オレフィン共重合体が、約０．８５から約０．８９ｇ／ｃｃの密度、および約０．５ｇ／１０分から約２０ｇ／１０分のメルトインデックス（Ｉ2）を有する、組成物。
【請求項２】
前記組成物の約１から約１２重量パーセントの高圧低密度タイプの樹脂、エチレン酢酸ビニルコポリマー、またはこれらの混合物をさらに含む、請求項１に記載の組成物。
【請求項３】
前記組成物の約４から約８重量パーセントの高圧低密度タイプの樹脂を含む、請求項２に記載の組成物。
【請求項４】
前記エチレン／α−オレフィン共重合体が、約０．８６から約０．８８５ｇ／ｃｃの密度を有する、請求項３に記載の組成物。
【請求項５】
前記エチレン／α−オレフィン共重合体が、約０．７５ｇ／１０分から約１．５ｇ／１０分のメルトインデックス（Ｉ2）を有する、請求項１、２または３に記載の組成物。
【請求項６】
前記エチレン／α−オレフィン共重合体が、約３ｇ／１０分から約１７ｇ／１０分のメルトインデックス（Ｉ2）を有する、キャストフィルム層の形態での請求項１、２または３に記載の組成物。
【請求項７】
前記エチレン／α−オレフィン共重合体が、約３ｇ／１０分から約１７ｇ／１０分のメルトインデックス（Ｉ2）を有する、押出ラミネートの形態での請求項１、２または３に記載の組成物。
【請求項８】
前記エチレン／α−オレフィン共重合体が、約０．５ｇ／１０分から約５ｇ／１０分のメルトインデックス（Ｉ2）を有する、インフレートフィルム層(a blown film layer)の形態での請求項１、２または３に記載の組成物。
【請求項９】
前記エチレン／α−オレフィン共重合体が、ジエチル亜鉛の可逆的連鎖移動剤(a chain shuttling agent)を使用して製造される、請求項１、２または３に記載の組成物。
【請求項１０】
前記エチレン／α−オレフィン共重合体が、亜鉛のエチレンに対する比が約０．０３×１０-3から約１．５×１０-3になるようなジエチル亜鉛の可逆的連鎖移動剤の濃度を用いることによって製造される、請求項９に記載の組成物。
【請求項１１】
少なくとも１つのエチレン／α−オレフィン共重合体を含む弾性フィルム層であって、
前記エチレン／α−オレフィン共重合体が、少なくとも５０モルパーセントのエチレンを含むブロックコポリマーであり、
（ａ）約１．７〜約３．５のＭｗ／Ｍｎ、少なくとも１つの融点Ｔｍ（℃）、および密度ｄ（ｇ／ｃｍ3）を有し、ここで、このＴｍおよびｄの数値が以下の関係に相当する：
Ｔｍ＞−２００２．９＋４５３８．５（ｄ）−２４２２．２（ｄ）2；または、
（ｂ）約１．７〜約３．５のＭｗ／Ｍｎを有し、かつ融解熱ΔＨ（Ｊ／ｇ）、および最高のＤＳＣピークと最高のＣＲＹＳＴＡＦピークとの間の温度差として定義される、デルタ量ΔＴ（℃）によって特徴付けられ、ここで、このΔＴおよびΔＨの数値が以下の関係を有し、
ΔＨがゼロより大きくかつ最大１３０Ｊ／ｇまでの場合、
ΔＴ＞−０．１２９９（ΔＨ）＋６２．８１
ΔＨが１３０Ｊ／ｇより大きい場合、
ΔＴ≧４８℃
ここで前記ＣＲＹＳＴＡＦピークが累積ポリマーの少なくとも５パーセントを用いて決定され、かつ前記ポリマーの５パーセント未満が特定可能なＣＲＹＳＴＡＦピークを有するならば、前記ＣＲＹＳＴＡＦ温度は３０℃である；または、
（ｃ）前記エチレン／α−オレフィン共重合体の圧縮成形フィルムで測定された、３００パーセントのひずみかつ１サイクルでの弾性回復率Ｒｅ（パーセント）によって特徴付けられ、かつ密度ｄ（ｇ／ｃｍ3）を有し、ここで、前記エチレン／α−オレフィン共重合体が実質的に架橋相を有さない場合、前記Ｒｅおよびｄの数値が以下の関係を満たす：
Ｒｅ＞１４８１−１６２９（ｄ）；または、
（ｄ）ＴＲＥＦを用いて分画される場合、４０℃と１３０℃との間で溶出する分子画分であって、前記同じ温度の間で溶出する比較対象となるランダムエチレン共重合体画分のコモノマーモル含量よりも少なくとも５パーセント高いコモノマーモル含量を有することを特徴とする分子画分を有し、ここで、前記比較対象となるランダムエチレン共重合体が同じコモノマー（単数または複数）を有し、かつメルトインデックス、密度、およびコモノマーモル含量（ポリマー全体に基づく）を前記エチレン／α−オレフィン共重合体のものの１０パーセント以内の有する；または、
（ｅ）２５℃での貯蔵弾性率Ｇ’（２５℃）および１００℃での貯蔵弾性率Ｇ’（１００℃）を有し、前記Ｇ’（２５℃）対Ｇ’（１００℃）の比が、約１：１から約９：１の範囲である；
ここで、前記エチレン／α−オレフィン共重合体が、約０．８５から約０．８９ｇ／ｃｃの密度、および約０．５ｇ／１０分から約２０ｇ／１０分のメルトインデックス（Ｉ2）を有し、ならびに圧縮成形フィルム層が、少なくとも１０時間、１００°Ｆでの７５％のひずみで、最大で約６０％の応力緩和が可能である、弾性フィルム層。
【請求項１２】
少なくとも１つの弾性または非弾性布と、少なくとも１つのエチレン／α−オレフィン共重合体を含む弾性フィルム層とを含むラミネートであって、
前記エチレン／α−オレフィン共重合体が、少なくとも５０モルパーセントのエチレンを含むブロックコポリマーであり、
（ａ）約１．７〜約３．５のＭｗ／Ｍｎ、少なくとも１つの融点Ｔｍ（℃）、および密度ｄ（ｇ／ｃｍ3）を有し、ここで、このＴｍおよびｄの数値が以下の関係に相当する：
Ｔｍ＞−２００２．９＋４５３８．５（ｄ）−２４２２．２（ｄ）2；または、
（ｂ）約１．７〜約３．５のＭｗ／Ｍｎを有し、かつ融解熱ΔＨ（Ｊ／ｇ）、および最高のＤＳＣピークと最高のＣＲＹＳＴＡＦピークとの間の温度差として定義される、デルタ量ΔＴ（℃）によって特徴付けられ、ここで、このΔＴおよびΔＨの数値が以下の関係を有し、
ΔＨがゼロより大きくかつ最大１３０Ｊ／ｇまでの場合、
ΔＴ＞−０．１２９９（ΔＨ）＋６２．８１
ΔＨが１３０Ｊ／ｇより大きい場合、
ΔＴ≧４８℃
ここで前記ＣＲＹＳＴＡＦピークが累積ポリマーの少なくとも５パーセントを用いて決定され、かつ前記ポリマーの５パーセント未満が特定可能なＣＲＹＳＴＡＦピークを有するならば、前記ＣＲＹＳＴＡＦ温度は３０℃である；または、
（ｃ）前記エチレン／α−オレフィン共重合体の圧縮成形フィルムで測定された、３００パーセントのひずみかつ１サイクルでの弾性回復率Ｒｅ（パーセント）によって特徴付けられ、かつ密度ｄ（ｇ／ｃｍ3）を有し、ここで、前記エチレン／α−オレフィン共重合体が実質的に架橋相を有さない場合、前記Ｒｅおよびｄの数値が以下の関係を満たす：
Ｒｅ＞１４８１−１６２９（ｄ）；または、
（ｄ）ＴＲＥＦを用いて分画される場合、４０℃と１３０℃との間で溶出する分子画分であって、前記同じ温度の間で溶出する比較対象となるランダムエチレン共重合体画分のコモノマーモル含量よりも少なくとも５パーセント高いコモノマーモル含量を有することを特徴とする分子画分を有し、ここで、前記比較対象となるランダムエチレン共重合体が同じコモノマー（単数または複数）を有し、かつメルトインデックス、密度、およびコモノマーモル含量（ポリマー全体に基づく）を前記エチレン／α−オレフィン共重合体のものの１０パーセント以内で有する；または、
（ｅ）２５℃での貯蔵弾性率Ｇ’（２５℃）および１００℃での貯蔵弾性率Ｇ’（１００℃）を有し、前記Ｇ’（２５℃）対Ｇ’（１００℃）の比が、約１：１から約９：１の範囲である；
ここで、前記エチレン／α−オレフィン共重合体が、約０．８５から約０．８９ｇ／ｃｃの密度、および約０．５ｇ／１０分から約１０ｇ／１０分のメルトインデックス（Ｉ2）を有し、ならびに前記フィルム層が、少なくとも１０時間、１００°Ｆでの７５％のひずみで、最大で約６０％の応力緩和が可能である、ラミネート。
【請求項１３】
前記フィルム層が、少なくとも１０時間、１００°Ｆでの７５％のひずみで、最大で約４０％の応力緩和が可能である、請求項１２に記載のラミネート。
【請求項１４】
前記布が、メルトブロウン(melt blown)、スパンボンド(spunbond)、カーデッドステープルファイバー(carded staple fibers)、スパンレースステープルファイバー(spunlaced staple fibers)、およびエアレイドステープルファイバー(air laid staple fibers)から成る群より選択される不織布である、請求項１２に記載のラミネート。
【請求項１５】
前記布が、少なくとも２つの組成的に異なる繊維を含む、請求項１２に記載のラミネート。
【請求項１６】
前記布が、ポリマー成分のうちの少なくとも１つが前記繊維の表面の少なくとも一部分を構成する多成分ポリマー繊維を含む、請求項１２に記載のラミネート。
【請求項１７】
請求項１に記載の組成物、請求項１１に記載の弾性フィルム層または請求項１２に記載のラミネートを含む、二次加工品。
【請求項１８】
大人用失禁製品、婦人用衛生製品、乳児介護用品、手術衣、医療用ドレープ、家庭用清掃用品、伸縮可能な食品カバー、およびパーソナルケア製品から成る群より選択される、請求項１に記載の組成物、請求項１１に記載の弾性フィルム層または請求項１２に記載のラミネートを含む、二次加工品。
【請求項１９】
多層フィルム構造の形態での、請求項１１に記載の弾性フィルム層。
【請求項２０】
ＳＥＢＳをさらに含む、請求項１、２または３に記載の組成物。
【請求項２１】
前記回復パーセントが、−１６２９×密度（ｇ／ｃｍ3）＋１４８１であるか、それより大きい、請求項１、２または３に記載の組成物。
【請求項２２】
少なくとも１つのエチレン／α−オレフィン共重合体を含む弾性フィルムおよびラミネートでの使用に適した組成物であって、
前記エチレン／α−オレフィン共重合体が、少なくとも５０モルパーセントのエチレンを含むブロックコポリマーであり、
（ａ）ＴＲＥＦを用いて分画される場合、４０℃と１３０℃の間で溶出する分子画分であって、少なくとも０．５でかつ約１までのブロックインデックス、および約１．３より大きい分子量分布Ｍｗ／Ｍｎを有する点で特徴付けられる分子画分を有するか；または、
（ｂ）ゼロより大きくかつ約１．０までの平均ブロックインデックス、および約１．３より大きい分子量分布Ｍｗ／Ｍｎを有し；
前記エチレン／α−オレフィン共重合体が、約０．８５から約０．８９ｇ／ｃｃの密度、および約０．５ｇ／１０分から約２０ｇ／１０分のメルトインデックス（Ｉ2）を有する、組成物。
【請求項２３】
前記エチレン／α−オレフィン共重合体が、約３ｇ／１０分から約１７ｇ／１０分のメルトインデックス（Ｉ2）を有する、キャストフィルム層の形態での請求項２２に記載の組成物。
【請求項２４】
前記エチレン／α−オレフィン共重合体が、約３ｇ／１０分から約１７ｇ／１０分のメルトインデックス（Ｉ2）を有する、押出ラミネートの形態での請求項２２に記載の組成物。
【請求項２５】
前記エチレン／α−オレフィン共重合体が、約０．５ｇ／１０分から約５ｇ／１０分のメルトインデックス（Ｉ2）を有する、インフレートフィルム層の形態での請求項２２に記載の組成物。